Brevet FR2808026A1 — publié le 20011026

BIOMATERIAU A BASE DE POLYMERE HYDROPHILE PRÉSENTANT UN SIGNAL SPÉCIFIQUE EN IMAGERIE PAR RÉSONANCE MAGNETIQUE ET PROCÉDÉ DE PRÉPARATION D'UN TEL BIOMATÉRIAU La présente invention se rapporte domaine des biomatériaux détectables en imagerie par résonance magnétique. La présente invention se rapporte plus particulièrement à un biomatériau chargé de particules d'oxyde de fer superparamagnétiques de façon à présenter un signal différent de celui du biomatériau non chargé et de celui de l'environnement biologique dans lequel il est placé pour un ou plusieurs types de séquences d' ledit biomatériau étant constitué au moins d'un polymère hydrophile. Un biomatériau est un matériau toléré par le corps humain qui est susceptible de rentrer dans la composition d'un dispositif médical. Le contact entre le biomatériau et le corps humain peut être temporaire, pour réalisation de l'image ou des images, ou durable, notamment lors de la réalisation d'implants. contact peut concerner tout ou partie du biomatériau. L'art antérieur ne connaît pas de biomatériau constitué au moins d'un polymère hydrophile et comportant marqueur de façon à présenter un signal différent de celui du biomatériau non chargé et de elui de 'environnement biologique dans lequel il est placé. L'art antérieur connaît seulement des dispositifs médicaux comportant un marqueur ainsi que des agents de contraste comportant un marqueur, pour l'imagerie par résonance magnétique. L'art antérieur connaît, par exemple, la demande internationale de brevet numéro WO 94/23782 qui porte sur des dispositifs médicaux tels que des cathéters comprenant des membres non métalliques présentant des particules ioniques paramagnétiques incorporées à l'intérieur. Les particules ioniques paramagnétiques sont enrobées avec un agent enrobant dont le rôle est de retenir de l'eau ou tout liquide donneur de protons autour des particules ioniques, parce que le dispositif médical n'en contient pas. Les résultats obtenus sont très peu significatifs : seule une légère augmentation, non significative, du signal en spin écho (T1, T2) et en écho de gradient est observée. L'art antérieur connaît également la préparation de solutions colloïdales magnétite stabilisées par différents agents. (Massart 1981, IEEE 17, Pouliquen Chouly 1999 in Microscpheres microcapsules and liposomes 2 , pour revue). 'art antérieur connaît également des particules constituées d'un polymère et de nanoparticules d'oxyde de formant un agent superparamagnetique pour la préparation d'un produit de contraste injectable, en vue de permettre la signalisation des tumeurs hépatiques par exemple (cf. Fahlvik 1993, JMRI 3 : 187-194 Chambon 1993 Magn Resol Imaging, 11 : 509-519). Ces produits de contraste ne constituent pas un biomatériau au sens classique du terme et ne permettent pas de réaliser par eux-mêmes un biomatériau. La réalisation d'un biomatériau pour l'IRM est difficile hasardeuse. En effet, si particules d'oxyde de fer superparamagnétiques sont introduites directement dans le matériau avant polymérisation, leur répartition est inhomogène ; elles forment agrégats et le signal obtenu (image ou extinction d'image) n'est pas exploitable en raisons de la présence nombreux artéfacts. Pour obtenir exactement le signal souhaité, il faut etre en mesure de maîtriser la répartition dans le biomatériau, c'est-à-dire, la distance moyenne entre chaque grain marqueur. La présente invention entend remédier aux inconvénients de l'art antérieur en proposant de complexer lesdites particules d'oxyde de fer superparamagnétiques avec un polymère hydrophile et de les répartir de manière homogene dans le polymère hydrophile du biomatériau afin d'obtenir un biomatériau présentant un signal spécifique, différent de celui du biomatériau non chargé et celui de l'environnement biologique dans lequel il est placé. Pour ce faire, la présente invention est du type décrit ci-dessus et elle est remarquable dans son acception la plus large, en ce que lesdites particules d'oxyde de fer superparamagnétiques sont complexées avec un polymere hydrophile identique ou différent de celui du biomatériau, et en ce que lesdites particules d'oxyde de fer superparamagnétiques complexées avec un polymère hydrophile sont réparties de manière homogène, sans agrégat, dans le polymère hydrophile du biomatériau. On entend par polymère hydrophile, un polymère naturel ou synthétique ayant une grande affinité pour l'eau pouvant prendre un grand volume d'eau et devenir un hydrogel. Un polymère hydrosoluble est un polymère hydrophile qui est susceptible de se dissoudre dans une solution aqueuse. On entend, par ailleurs, par complexation : une interaction sans liaison chimique. La présente invention est également remarquable en ce que le polymère hydrophile du biomatériau comprend une quantité de particules d'oxyde de fer superparamagnétiques complexées qui est proportionnelle au signal souhaité. La présente invention est également remarquable en ce que le polymère hydrophile du biomatériau comprend l'ordre de 10-1 % à 10-6 ô en poids sec de particules d'oxyde de fer superparamagnétiques. La présente invention est également remarquable en ce que biomatériau est susceptible de constituer - un implant pour l'occlusion vasculaire, pour le comblement de cavités naturelles, pour le comblement cavités artificielles ou pour le comblement de cavités chirurgicales ; ou - un biomatériau de reconstruction tissulaire ; ou un biomatériau de recouvrement de surfaces corporelles, de cathéters, de sondes, de drains ou de prothèses ; ou - un marqueur-repère implantable ou non implantable. La présente invention se rapporte également à un procédé de préparation d'un biomatériau selon l'invention. Ce procédé est remarquable en ce que l' mélange dans une solution aqueuse de monomères hydrophiles des particules d'oxyde de fer superparamagnétiques complexées avec un polymère hydrophile constitué de monomères identiques ou différents des premiers, puis on polymérise l'ensemble de façon à obtenir un hydrogel de polymère dans lequel sont réparties de manière homogène, sans agrégat, les particules d'oxyde de fer superparamagnétiques complexées avec un polymère hydrophile. procédé est également remarquable en ce que le polymère hydrophile constituant le biomatériau peut être un polymère hydrosoluble et en ce que l'on réticule l'ensemble façon à obtenir un hydrogel de polymère dans lequel sont réparties manière homogène, sans agrégat, les particules d'oxyde de fer superparamagnétiques complexées avec un polymère hydrophile. L'hydrogel ainsi obtenu peut ensuite se présenter sous forme d'un hydrogel à fort ou à faible contenu en eau ou sous forme d'un biomatériau solide, obtenu après séchage ou lyophilisation et destiné à être utilisé comme tel ou à être réhydraté. Le biomatériau selon l'invention présente ainsi une extinction de signal significative et homogène dans tout le matériau, dans séquences classiques d'IRM médical, en Spin écho , T2) et en écho de gradient. Le biomatériau selon l'invention permet d'avoir le même sens de variation de signal dans les principales séquences d'IRM médical en Spin écho (T1, T2) et en écho de gradient. Avantageusement, le procédé selon l'invention permet ainsi de différencier le biomatériau des tissus mous environnants qui ont signal intermédiaire (gris, lorsqu'ils ne sont nécrosés) ou un hyper-signal (lorsqu'ils sont #dèmatisés). Avantageusement également, le procédé selon l'invention permet de différencier le biomatériau des produits de contraste vasculaire des structures marquées (par exemple Gadolinium), les tissus très vascularisés, et particulièrement les tumeurs hypervasculaires acquièrent un hypersignal après l'' 'ection. Avantageusement également, le biomatériau selon l'invention présente signal en IRM exactement reproductible, en fonction de la concentration en marqueurs formés par les particules d'oxyde de fer superparamagnétiques complexées avec un polymère hydrophile et en fonction de la teneur en eau. On comprendra mieux l'invention à 1 aide de la description, faite ci-après à titre purement explicatif, mode de réalisation de l'invention, en référence aux figures annexée dans lesquelles - la figure 1 illustre un tableau comparatif de réduction du signal obtenu avec un biomatériau selon l'invention ; - la figure 2 illustre les résultats présentés sur la figure 1 à l'aide d'une courbe comportant en ordonnées le pourcentage de réduction de signal obtenue ; et - la figure 3 illustre un tableau comparatif montrant qu'il n'existe pas de différence majeures d'intensité de signal entre un gel et un gel fragmenté réalisés par le procédé selon l'invention ; et - la figure 4 illustre des liquides dans lesquels se trouvent les particules de gel fragmentées, les liquides ne présentant pas de modification signal, quelle que soit leur concentration en complexe marqueur, après quatre jours. Le biomatériau selon l'invention est un biomatériau chargé de particules d'oxyde de fer superparamagnétiques de façon à présenter signal différent de celui du biomatériau non chargé et de celui de l'environnement biologique dans lequel il est placé pour un ou plusieurs types de séquences d'IRM, ledit biomatériau étant constitué au moins d'un polymère hydrophile. Le biomatériau selon l'invention est caractérisé en ce que lesdites particules d'oxyde de fer superparamagnétiques sont complexées avec un polymère hydrophile identique ou différent de celui du biomatériau, et en ce que lesdites particules d'oxyde de fer superparamagnétiques complexées avec un polymère hydrophile sont réparties de manière homogène sans agrégat dans polymère hydrophile du biomatériau. La partie polymère du biomatériau selon l'invention contient de préférence une quantité particules oxyde de fer superparamagnétiques qui proportionnelle au signal spécifique souhaité et notamment au signal d'extinction souhaité. partie polymère du biomatériau comprend préférence de l'ordre de 10-1 % à 10-6 % en poids sec particules d'oxyde de fer superparamagnétiques. Le polymère hydrophile du biomatériau est préférence choisi parmi - Les polysaccharides sous leurs formes naturelles ou modifiées, sous forme d'amides, d'esters d'éthers, d'uréthanes, ... ; - Les protéines sous leurs formes natives dénaturées et leurs dérivés, ainsi que les polypeptides et leurs dérivés ; les polymères acryliques, tels que les acides polyacryliques et méthacryliques, leurs sels, esters, amides, anhydrides, nitriles et leurs copolymères ; les polymères des acides polycarboxyliques tels que les acides fumariques, maléiques, maliques, succiniques, citriques, leurs sels, esters, amides anhydrides, nitriles et leurs copolymères ; - le polyéthylène glycol ou 1 polyoxyéthylene, leurs dérivés et copolymères ; la polyéthylènimine, ses dérivés et copolymères ; - le polystyrène sulfonate et le polystyrène phosphonate, leurs dérivés et copolymères ; - le polyvinyle sulfonate et le polyvinyle phosphonate, leurs dérivés et copolymères ; - le polyalcool vinylique, ses dérivés et copolymères ; - les polyvinyles pyridines, leurs sels, derivés et copolymères ; - la polyvinyle pyrrolidone, ses dérivés et copolymères ; ou un mélange de deux au moins ceux-ci. Le polymère complexant les particules d'oxyde fer superparamagnétiques est choisi préférence parmi - Les polysaccharides sous leurs formes naturelles ou modifiées, sous forme d'amides, d'esters, d'éthers, d'uréthanes, ... ; - Les protéines sous leurs formes natives ou dénaturées et leurs dérivés, ainsi que les polypeptides et leurs dérivés ; - les polymères acryliques, tels que les acides polyacryliques et méthacryliques, leurs sels, esters, amides, anhydrides, nitriles et leurs copolymères ; - les polymères des acides polycarboxyliques tels que les acides fumariques, maléiques, maliques, succiniques, citriques, leurs sels, esters, amides, anhydrides, nitriles et leurs copolymères ; - le polyéthylène glyco ou le polyoxyéthylène, leurs dérivés et copolymères ; - la polyéthylènimine, ses dérivés et copolymères ; - le polystyrène sulfonate et le polystyrène phosphonate, leurs dérivés et copolymères ; - le polyvinyle sulfonate et le polyvinyle phosphonate, leurs dérivés et copolymères ; - le polyalcool vinylique, ses dérivés et copolymères ; - les polyvinyles pyridines, leurs s, dérivés et copolymères ; - la polyvinyle pyrrolidone, ses dérives et copolymères ; un mélange de deux au moins de ceux-ci. biomatériau selon l'invention est ainsi susceptible de constituer - un implant pour l'occlusion vasculaire (solutions, suspensions, particules, ... ), pour le comblement de cavités naturelles (anatomiques : vaisseaux, ureteres, cavité péritonéale, cavité articulaire, os spongieux, ...), pour le comblement de cavités artificielles (protheses, sondes, ... ) ou pour le comblement de cavités chirurgicales (vitrectomie, résection osseuse) ; ou - un biomatériau de reconstruction tissulaire sphincters, rides, plasties de tubes ou plans tissulaires, ... ; ou - un biomatériau de recouvrement de surfaces corporelles (peau saine ou brûlée, conduits aériens, conduits digestifs, ...) , de cathéters, de sondes, de drains ou de prothèses (articulaires, vasculaires, ... ) ; ou - un marqueur-repère implantable ou non implantable (repérage stéréotaxique, cathétérisme, ... ) ; ou - tout ou partie d'un dispositif médical implantable ou non en tout ou partie. biomatériau selon l'invention peut présenter sous la forme d'un hydrogel. biomatériau peut se présenter sous forme - d'un bloc hydraté afin de permettre réaliser un biomatériau en masse prêt à l'implantation, qui peut être découpé de façon extemporanée ; ou - de particules de gel hydraté afin de permettre de réaliser des particules irrégulières ou microsphères par émulsion-suspension ; ou - d'un bloc ou de particules de gel séché ; ou - d'un film sec ou humide afin de permettre de réaliser un revêtement de dispositif médical implantable ou de biomatériau implantable ; ou - d'un filament afin de permettre de réaliser des spires d'occlusion ; ou - de poudres, utilisées telles qu'elles et prenant l'eau des liquides corporels, ou utilisées après incorporation dans un liquide ou un biomatériau chargé d' ; ou - d'une solution visqueuse injectable, plus ou moins visqueuse et pouvant solidifier in situ dans un tissus ou un organe et une solution visqueuse pour trempage et recouvrement ; ou tout autre forme ; chaque forme pouvant être utilisée tel elle ou associée à un autre biomatériau. La présente invention se rapporte également a procédé de préparation d'un biomatériau chargé de particules d'oxyde de fer superparamagnétiques de façon à présenter un signal différent de celui du matériau non chargé et de celui de l'environnement biologique dans lequel il est placé pour un ou plusieurs types de séquences d'IRM, ledit biomatériau étant constitué d'au moins polymère hydrophile. Ce procédé est caractérisé en ce que l' mélange dans une solution aqueuse de monomères hydrophiles, des particules d'oxyde de fer superparamagnétiques complexées avec un polymère hydrophile constitué d'un monomère identique ou différent du premier, puis on polymérise 'ensemble de façon à obtenir un hydrogel de polymère dans lequel sont réparties de manière homogène, sans agrégat, les particules d'oxyde de fer superparamagnétiques complexées avec un polymère hydrophile. Préalablement, à la complexat' les particules oxyde de fer superparamagnétiques sont de préférence stabilisées. Elles sont ensuite complexées par polymère hydrophile éventuellement par un hydrogel. La couche de polymère isole chaque particule des autres particules et prévient leur agrégation. Ceci permet la mise en suspension des particules à différentes concentrations pour leur incorporation à un mélange de monomères hydrophiles avant polymérisation ou à un mélange de polymères hydrosolubles avant réticulation. L'ajustement de l'épaisseur de la complexation permet de contrôler l'espacement minimal entre les cristaux d'oxyde de fer dans la suspension avant polymérisation ou réticulation, par exemple. Le polymère hydrophile constituant le biomatériau peut également être un polymère hydrosoluble. On réticule alors l'ensemble formé par ce polymère hydrosoluble et les particules d'oxyde de fer superparamagnétiques complexées de façon à obtenir un hydrogel de polymère dans lequel les particules d'oxyde de fer superparamagnétiques complexées avec un polymère hydrosoluble sont réparties de manière homogène, sans agrégat. De préférence, le rapport en poids de monomères hydrophiles ou de polymères hydrosolubles, et de particules d'oxyde de fer superparamagnétiques complexées avec un polymère hydrophile ou hydrosoluble est compris entre 10-6 et 10-1 %. Le polymère hydrophile constituant le biomatériau peut être choisi, par exemple, parmi - Les polysaccharides sous leurs formes naturelles ou modifiées, sous forme d'amides d'esters, d'éthers d' uréthanes , ... ; - Les protéines sous leurs formes natives ou dénaturées et leurs dérivés, ainsi que les polypeptides et leurs dérivés ; - les polymères acryliques, s que les acides lyacryliques et méthacryliques, leurs sels, esters, amides, anhydrides, nitriles et leurs copolymères ; - les polymères des acides polycarboxyliques tels les acides fumariques, maléiques, maliques, succiniques, citriques, leurs sels, esters, amides, anhydrides, nitriles et leurs copolymères ; - le polyéthylène glycol ou le polyoxyéthylène, leurs dérivés et copolymères ; - la polyéthylènimine, ses dérivés et copolymères ; - le polystyrène sulfonate et le polystyrène phosphonate, leurs dérivés et copolymères ; - le polyvinyle sulfonate et le polyvinyle phosphonate, leurs dérivés et copolymères ; - le polyalcool vinylique, ses dérivés et copolymères ; - les polyvinyles pyridines, leurs sels, dérivés copolymères ; - la polyvinyle pyrrolidone, ses dérivés et copolymères ; ou un mélange de deux au moins de ceux-ci et le polymère hydrophile complexant les particules d'oxyde de fer superparamagnétiques peut être choisi, par exemple, parmi - Les polysaccharides sous leurs formes naturelles ou modifiées, sous forme d'amides, d'esters, d'éthers, uréthanes, ... ; - Les protéines sous leurs formes natives ou dénaturées leurs dérivés, ainsi que les polypeptides leurs dérives ; les polymères acryliques, tels que acides polyacryliques et méthacryliques, leurs sels esters, amides, anhydrides, nitriles et leurs copolymères - les polymères des acides polycarboxyliques tels que acides fumariques, maléiques, maliques succiniques citriques, leurs sels, esters, amides, anhydrides nitriles et leurs copolymères ; le polyéthylène glycol ou le polyoxyde d'éthylène leurs dérivés et copolymères ; la polyéthylènimine, ses dérivés et copolymères ; - le polystyrène sulfonate et le polystyrène phosphonate leurs dérivés et copolymères ; - le polyvinyle sulfonate et le polyvinyle phosphonate leurs dérivés et copolymères ; - le polyalcool vinylique, ses dérivés et copolymères ; les polyvinyles pyridines, leurs sels, dérivés et copolymères ; la polyvinyle pyrrolidone, ses dérivés copolymères ; ou un mélange de deux au moins de ceux-ci. Les deux polymères hydrophiles sont choisis façon avantageuse - identiques ; ou - de telle sorte qu'ils aient une grande affinité l'un pour l'autre en général ou lorsqu'ils sont placés dans milieu particulier ; ou de telle sorte que le polymère hydrophile constituant le biomatériau ne permet pas de complexer les particules oxyde de fer superparamagnétiques mais que l'autre polymère hydrophile puisse assurer cette fonction ; ou - de telle sorte que le polymère hydrophile complexant les particules d'oxyde de fer superparamagnétiques reste dispersé de façon homogène dans le réticulum du polymère hydrophile constituant le biomatériau lorsque ce dernier polymérise ou précipite ; ou - de telle sorte que les deux polymères soient tous deux résorbables ou non. Lorsque les deux polymères hydrophiles sont différents, le polymère hydrophile complexant les particules oxyde de fer superparamagnétiques est de préférence plus hydrophile que le polymère hydrophile constituant le biomatériau, ce dernier pouvant être dispersé dans une solution contenant un solvant aqueux. Pour une meilleure compréhens' de l'invention, des exemples de mise en oeuvre avec des cristaux de magnétite enrobés de dextrane sont présentés ci-après ; Ces exemples n'empêchent pas l'utilisation d'autres formes complexées d'oxydes magnétiques. Exemple 1 (gel bloc) On mélange dans un tube de verre : 2,5 g de N- acryloyl-tris(hydroxymethyl)methylamine monomère (Polysciences Europe, Eppelheim, Allemagne), 0 ,2 g de méthylene-bisacrylamide (Polysciences Europe, Eppelheim, Allemagne), 0,05 g de Persulfate d'ammonium + 6m1 d'Eau desionisée Par ailleurs on prépare des solutions diluées dans l'eau (au 1/10ème, 1/100ème, 1/1000ème, 1/1000C", vol/vol) de dextrane-magnétite (solution commerciale d'Endorem , laboratoires Guerbet, Aulnay, France). On ajoute au mélange de monomères 5 microlitres de solution de dextrane-magnétite, puis, sous agitation, on ajoute 20 microlitres de Tétraméthyléthylènediamine 99% (Acros, Gel, Belgique). Après polymérisation, on obtient gels coherents homogènes, translucides, légèrement teintés de jaune pour le plus concentré en dextran-magnétite. Le gel le plus chargé contient 1 micromole de fer pour 8 ml de gel soit 0,125 mumole Fe/ml gel. Les tubes de gel chargé et plusieurs témoins ( non chargé, eau, huile solution de dextrane- magnétite commerciale à la même concentration que celle du le plus chargé) sont examinés en IRM (0.2 Tesla) avec trois séquences : T1 (SE 490/18 (90 )), T2 ( SE 00/80 120 )), FE 3d (60/20 (20 )) Le gel non chargé est spontanément en hypersignal en IRM par rapport à l'eau, en T1, en et en comme illustré figures 1 et 2. En T1 le signal du gel chargé décroît façon inverse avec l'augmentation de la charge de marqueur complexé. I1 est très différent du signal de 'huile (hypersignal), et de la solution de marqueur (hypersignal). En T2 le signal décroît avec l'augmentation de la charge de marqueur complexé. Il est très différent du signal de l'huile (moyen signal), et de la solution marqueur (hyposignal), de l'eau (hypersignal). FE le signal décroît de façon inverse avec l'augmentation de la charge de marqueur complexé. Il très différent du signal de l'huile (moyen signal), de la solution marqueur (hyposignal) et de l' (hypersignal). gel non chargé est différent des gel chargés à plus du 1/1000C". Il est peu différent du gel le moins chargé. gel le plus chargé en marqueur et l'eau contenant la même concentration de charge sont très différents en séquences T1 en T2 et en FE. En résumé, Le gel enrichi en marqueur perd son hypersignal en T1, en T2, et en FE, et ce de manière proportionnelle à la concentration. Une répartition homogène du marqueur complexé dans le gel est facilement obtenue. Exemple 2 : gel fragmenté en suspension On prépare un hydrogel comme dans l'exemple avec une concentration de charge identique à celle du gel le plus chargé cité dans l'exemple 1. On fragmente le gel en particules qui sont mises en suspension dans le sérum physiologique. On étudie plusieurs jours plus tard le signal des particules en suspension et celui du surnageant selon la technique IRM de l'exemple 1. Résultats : les fragments de gel chargé présentent les mêmes caractéristiques que les gels l'exemple 1, comme illustré figure 3. Le liquide surnageant les mêmes caractéristiques que le sérum physiologique seul. Il n'y a pas de variation du signal du liquide surnageant proportionnel à la quantité de marqueur présent dans les fragments de gel, indiquant l'absence libération de marqueur, comme illustré figure 4. Exemple 3 : poudre sèche on prépare un hydrogel comme dans l'exemple le fragmente au mixer et on le sèche par lyophilisation. On obtient une poudre constituée de particules chargées. On peut aussi sécher le bloc d'hydrogel et le fragmenter ensuite pour obtenir un résultat semblable. Exemple 4 : MS de phema chargées en poudre de tris+Dextran magnétite Dans un réacteur en verre de 250m1 équipé d'un agitateur on introduit 100 ml d'huile de paraffine et 1m1 agent tensioactif non ionique (Span 80) et le mélange chauffé à 60 C Par ailleurs on mélange 2,4m1 de hydroxyethyl methacrylate (Polysciences Europe, Eppelheim, Allemagne 0,1m1 de d'ethylene-glycol-dimethacrylate (Polysciences Europe, Eppelheim, Allemagne), 0,10m d'azobisisobutyronitrile et 0,1g de poudre obtenue selon l'exemple 3. On disperse le mélange dans de l'huile de paraffine. On chauffe à 75 C sous agitation forte. Après 30 minutes l'agitation est arrêtée. Le mélange est refroidi et décanté. La phase huileuse est aspirée. Les billes sont trées puis lavées par une solution aqueuse détergente puis par de l'eau. Elles ont un contenu en eau de 40 % environ. Elles possèdent un diamètre compris entre 0,1 et lmm. es ont en IRM la même signalétique que les gels chargés de l'exemple 2. Exemple 5 : préparation de blocs et fragments de gélatine chargée en poudre de tris+Dextran magnétite on prépare 5m1 d'une solution à 4 % (poids/volume) de collagène humain soluble (Sigma, C7521) dans l'acide acétique à 5%. On ajoute 0,1g de poudre d'hydrogel chargé obtenue selon l'exemple 3. On réticule en ajoutant 1 ml de solutions aqueuse de Glutaraldéhyde (Sigma, G7526). On maintient le mélange à 30 C pendant 3 heures. On obtient une gélatine chargée, qui est ensuite fragmentée en blocs ou particules qui peuvent à leur tour être utilisées pour former une suspension visqueuse injectable. Exemple 6 : Solution gélifiante marquée avec la poudre On prépare 10m1 d' solution à 10 % (p/v) de Phema (Polysciences Europe, Eppelheim, Allemagne) dans de l'éthanol. On ajoute 0,1g de poudre sèche de gel chargé obtenue selon l'exemple 3. On ' 'ecte plusieurs ml de cette solution par un cathéter dans le flux sanguin et gélifie par élimination de solvant et absorption d'eau. Le gel qui en résulte présente un signal du type des gels chargés de l'exemple 1. REVENDICATIONS 1. Biomatériau chargé de particules d'oxyde de fer superparamagnétiques de façon à présenter un signal différent de celui du biomatériau non chargé et de celui de l'environnement biologique dans lequel il est placé pour un ou plusieurs types de séquences d'IRM, ledit biomatériau étant constitué au moins d'un polymère hydrophile, caractérisé en ce que lesdites particules d'oxyde de fer superparamagnétiques sont complexées avec un polymère hydrophile identique ou différent de celui du biomatériau, et en ce que lesdites particules d'oxyde de fer superparamagnétiques complexées avec un polymère hydrophile sont réparties de manière homogène sans agrégat dans le polymère hydrophile du biomatériau. 2. Biomatériau selon la revendication 1, caractérisé en ce que le polymère hydrophile du biomatériau contient une quantité de particules d'oxyde de fer superparamagnétiques qui proportionnelle au signal souhaité. 3. Biomatériau selon l'une des revendications 1 ou 2, caractérisé en ce que le polymère hydrophile du biomatériau comprend de l'ordre de 10-1 % à 10-6 % en poids sec de particules d'oxyde de fer superparamagnétiques. 4. Biomatériau selon l'une quelconque des revendications 1 à 3, caractérisé en ce que le polymère hydrophile du biomatériau est choisi parmi - Les polysaccharides sous leurs formes naturelles ou modifiées ; - Les protéines sous leurs formes natives ou dénaturées et leurs dérivés, ainsi que les polypeptides et leurs dérivés ; - les polymères acryliques, leurs sels, esters, amides, anhydrides, nitriles et leurs copolymères ; - les polymères des acides polycarboxyliques, leurs sels, esters, amides, anhydrides, nitriles et leurs copolymères ; - le polyéthylène glycol ou le polyoxyéthylène, leurs dérivés copolymères ; - la polyéthylènimine, ses dérivés copolymères ; le polystyrène sulfonate et le polystyrène phosphonate, leurs dérivés et copolymères le polyvinyle sulfonate et le polyvinyle phosphonate, leurs dérivés et copolymères le polyalcool vinylique, ses dérivés et copolymères ; les polyvinyles pyridines, leurs sels, dérivés et copolymères ; la polyvinyle pyrrolidone, ses dérivés et copolymères ; ou un mélange de deux au moins de ceux-ci. 5. Biomatériau selon l'une quelconque des revendications 1 à 4, caractérisé en ce que le polymère hydrophile complexant les particules d'oxyde de fer superparamagnétiques est choisi parmi Les polysaccharides sous leurs formes naturelles ou modifiées ; Les protéines sous leurs formes natives ou dénaturées et leurs dérivés, ainsi que polypeptides et leurs dérivés ; - les polymères acryliques, leurs s, esters, amides, anhydrides, nitriles et leurs copolymères ; - les polymères des acides polycarboxyliques, leurs sels, esters, amides, anhydrides, nitriles et leurs copolymères ; - le polyéthylène glycol ou le polyoxyéthylène, leurs dérivés copolymères ; la polyéthylènimine, ses dérivés copolymères ; le polystyrène sulfonate et le polystyrène phosphonate, leurs dérivés et copolymères le polyvinyle sulfonate et le polyvinyle phosphonate, leurs dérivés et copolymères ; le polyalcool vinylique, ses dérivés et copolymères ; les polyvinyles pyridines, leurs sels, dérivés et copolymères ; la polyvinyle pyrrolidone, ses dérivés et copolymères ; ou un mélange de deux au moins de ceux-ci. Biomatériau selon l'une quelconque des revendications 1 à 5, caractérisé en ce qu'il constitue un implant pour l'occlusion vasculaire, pour le comblement de cavités naturelles, pour le comblement de cavités artificiel ou pour le comblement de cavités chirurgicales. Biomatériau selon l'une quelconque des revendications 1 à 5, caractérisé en ce qu'il constitue un biomatériau reconstruction tissulaire. 8. Biomatériau selon l'une quelconque des revendications 1 à 5, caractérisé en ce qu'il constitue un biomatériau de recouvrement de surfaces corporelles, cathéters, de sondes, de drains ou de prothèses. Biomatériau selon l'une quelconque revendications 1 à 5, caractérisé en ce qu'il constitue un marqueur-repere implantable ou non implantable. 10. Biomatériau selon l'une des revendications 1 à 9, caractérisé en ce qu'il se présente sous la forme d'un hydrogel. 11. Biomatériau selon l'une des revendications 1 à 10, caractérisé en ce qu'il se présente sous la forme - d'un bloc hydraté ; ou - de particules de gel hydraté ; ou - d'un bloc ou de particules de gel séché ; ou - d'un film sec ou humide ; ou - d'un filament ; ou - de poudres ; ou - d'une solution visqueuse injectable ; chaque forme pouvant être utilisée telle qu'elle ou associée à un autre biomatériau. 12. Procédé de préparation d'un biomatériau chargé de particules d'oxyde de fer superparamagnétiques de façon à présenter un signal différent de celui du matériau non chargé et de celui de l'environnement biologique dans lequel il placé pour un ou plusieurs types de séquences d'IRM, ledit biomatériau étant constitué au moins d'un polymère hydrophile, caractérisé en ce que l'on mélange dans une solution aqueuse de monomères hydrophiles, des particules oxyde de fer superparamagnétiques complexées avec un polymère hydrophile constitué d'un monomère identique différent du premier, puis on polymérise l'ensemble de façon à obtenir un hydrogel de polymère dans lequel sont réparties de manière homogène, sans agrégat, les particules d'oxyde de fer superparamagnétiques complexées avec un polymère hydrophile. 13.Procédé selon la revendication 12, caractérise en ce que le polymère hydrophile constituant le biomatériau est un polymère hydrosoluble et en ce que l'on réticule 'ensemble de façon à obtenir un hydrogel de polymère dans lequel sont réparties de manière homogène, sans agrégat, les particules d'oxyde de fer superparamagnétiques complexées avec un polymère hydrophile. 14. Procédé de préparation d'un biomatériau selon 1 une des revendications 12 ou 13, caractérisé en ce que le rapport en poids de monomères hydrophiles ou de polymères hydrosolubles et de particules d'oxyde de fer superparamagnétiques complexées avec un polymère hydrophile ou hydrosoluble est compris entre 10-6 et 10-1%. 15. Procédé de préparation d' biomatériau selon 1 une des revendications 12 à 14, caractérisé en ce que l'hydrogel est ensuite transformé par lyophilisation ou par séchage. 16. Procédé de préparation d' biomatériau selon 1 une des revendications 12 à 15, caractérisé en ce que le polymère hydrophile constituant le biomatériau est choisi parmi - Les polysaccharides sous leurs formes naturelles ou modifiées ; - Les protéines sous leurs formes natives ou dénaturées et leurs dérivés ainsi que les polypeptides et leurs dérivés ; - les polymères acryliques leurs sels, esters, amides, anhydrides, nitriles et leurs copolymères ; - les polymères des acides polycarboxyliques, leurs sels, esters, amides, anhydrides, nitriles et leurs copolymères ; - le polyéthylène glycol ou le polyoxyéthylène, leurs " ivés et copolymères ; - la polyéthylènimine, ses dérivés et copolymères ; - le polystyrène sulfonate et polystyrène phosphonate, leurs dérivés et copolymères ; - le polyvinyle sulfonate et polyvinyle phosphonate, leurs dérivés et copolymères ; - le polyalcool vinylique, ses dérivés et copolymères ; les polyvinyles pyridines, leurs sel , dérivés et copolymères ; la polyvinyle pyrrolidone, ses dérivés copolymères ; ou un mélange de deux au moins de ceux-ci et en ce que polymère hydrophile complexant les particules d'oxyde de fer superparamagnétiques est choisi parmi Les polysaccharides sous leurs formes naturelles ou modifiées ; Les protéines sous leurs formes natives ou dénaturées et leurs dérivés, ainsi que polypeptides et leurs dérivés ; - les polymères acryliques, leurs s, esters, amides, anhydrides, nitriles et leurs copolymères ; - les polymères des acides polycarboxyliques, leurs sels, esters, amides, anhydrides, nitriles et leurs copolymères ; le polyéthylène glycol ou le polyoxyde d'éthylène, leurs dérivés et copolymères ; la polyéthylènimine, ses dérivés et copolymères ; le polystyrène sulfonate et le polystyrène phosphonate, leurs dérivés et copolymères ; le polyvinyle sulfonate et le polyvinyle phosphonate, leurs dérivés et copolymères ; le polyalcool vinylique, ses dérivés copolymères ; les polyvinyles pyridines, leurs s , dérivés et copolymères ; - la polyvinyle pyrrolidone, ses dérivés et copolymères ; ou un mélange de deux au moins de ceux-ci.